СПОСОБ ПРОИЗВОДСТВА КОМПОЗИТНЫХ КАРБОНИЗИРОВАННЫХ ИЗДЕЛИЙ НА ОСНОВЕ ИЗВЕСТКОВОГО ВЯЖУЩЕГО В КАМЕРАХ ПЕРИОДИЧЕСКОГО ДЕЙСТВИЯ С МНОГОКРАТНЫМ ВАКУУМИРОВАНИЕМ

2
1. Способ производства композитных карбонизированных изделий на основе известкового вяжущего в камерах периодического действия с многократным вакуумированием, включающий формирование изделий из сырьевой смеси на основе наполнителя и извести с последующей карбонизацией углекислым газом в камере и сушкой готовых изделий, при этом цикл карбонизации включает несколько последовательных операций вакуумирования и подачи углекислого газа, отличающийся тем, что готовят сырьевую смесь с вяжущим на основе негашеной извести и формируют из нее изделия, которые в начале цикла карбонизации загружают в камеру карбонизации, далее выполняют 4-9 последовательных операций вакумирования камеры карбонизации до получения разрежения в ней, равного 1000-5000 Па, и подачи в нее из буферной емкости подготовленной газо-воздушной смеси, которая просачивается через поры изделия и возвращается в буферную емкость, где доводится до нужной концентрации путем подачи необходимого количества углекислого газа СО, что способствует более полной карбонизации известкового вяжущего в течение 45-80 мин, при этом рециркуляцией газового потока в камере и конденсацией паров воды обеспечивают оптимальные температурно-влажностные условия в камере карбонизации:
относительную влажность
0-80%
температуру
20-80°С
концентрацию CO<sub>2</sub>
10-50%,
а в конце цикла карбонизации готовые изделия выгружают из камеры карбонизации и выполняют сушку готовых изделий естественным или искусственным путем.
2. Способ по п.1, отличающийся тем, что камера карбонизации выполнена в виде цилиндрической или прямоугольной емкости с герметично закрываемой крышкой.
3. Способ по п.1, отличающийся тем, что формирование изделий выполняют путем прессования с усилием 10,0-60,0 МПа для стеновых изделий и с усилием до 120 МПа для черепицы.
2
4. Способ по п.1, отличающийся тем, что углекислый газ СО в буферную емкость подают порциями по сигналу газоанализатора в зависимости от падения концентрации его в ней.
5. Способ по п.1, отличающийся тем, что рециркуляцию газового потока между буферной емкостью и камерой карбонизации обеспечивают с помощью компрессора.
6. Способ по п.1, отличающийся тем, что конденсацию паров воды в камере карбонизации обеспечивают путем охлаждения снаружи корпуса камеры водой.
7. Способ по п.1, отличающийся тем, что конденсацию паров воды в камере карбонизации обеспечивают путем охлаждения корпуса камеры с водяной рубашкой за счет прокачки воды.
8. Способ по п.1, отличающийся тем, что конденсацию паров воды в камере карбонизации обеспечивают расположенным в камере холодильным устройством.
9. Способ по п.1, отличающийся тем, что сушку готовых изделий выполняют искусственным путем при следующих параметрах:
температура
60-120°С
время сушки
2-4 ч